(57)【特許請求の範囲】
【請求項１】
ａ）単量体、遷移金属とその配位子、重合開始剤を使用して媒体を加えずに重合反応を行い、重合体を生成する工程と、ｂ）重合体中に含まれる遷移金属とその配位子を、媒体で希釈するかまたは加温して重合体が流動性を呈する粘度が１００Ｐａ・ｓ以下の状態で除去する工程とを具備し、かつ上記のｂ工程は、ｂ１）重合体に不溶な遷移金属とその配位子をろ過または遠心分離機により除去する前段の工程と、ｂ２）重合体に溶解している遷移金属とその配位子をイオン交換樹脂により除去する後段の工程とからなることを特徴とする重合体の製造方法。
【請求項２】
ａ工程後、ｂ工程のほかに、ｃ）未反応の単量体を除去する工程を具備する請求項１に記載の重合体の製造方法。
【請求項３】
遷移金属とその配位子の組み合わせは、Ｃｕ+1−ビピリジン錯体である請求項１に記載の重合体の製造方法。
【請求項４】
どの工程においても媒体を一切使用しない請求項１〜３のいずれかに記載の重合体の製造方法。
【請求項５】
重合体中に含まれる遷移金属とその配位子を３０ｐｐｍ以下にする請求項１〜４のいずれかに記載の重合体の製造方法。
【請求項６】
重合体は、数平均分子量が３，０００〜３００，０００である請求項１〜５のいずれかに記載の重合体の製造方法。
【請求項７】
重合体は、Ａ−Ｂ型、Ａ−Ｂ−Ａ型、Ａ−Ｂ−Ｃ型などのブロック共重合体である請求項１〜６のいずれかに記載の重合体の製造方法。
【請求項８】
重合体は、ガラス転移温度が２０℃以上の非エラストマー性重合体ブロックＡと（メタ）アクリレート系重合体からなるエラストマー性重合体ブロックＢとが少なくとも２ブロック結合してなる室温で粘着性のブロック共重合体である請求項１〜７のいずれかに記載の重合体の製造方法。
【請求項９】
重合体は、ガラス転移温度が０℃以上の重合体ブロックＡとガラス転移温度が０℃未満の（メタ）アクリレート系重合体ブロックＢとが少なくとも２ブロック結合してなるブロック共重合体である請求項１〜７のいずれかに記載の重合体の製造方法。
【発明の詳細な説明】
【０００１】
【発明の属する技術分野】
本発明は、フイルム、接着剤、粘着剤（感圧性接着剤）、成形品、表面コ―ト材、塗料などの用途分野におけるベ―スポリマ―や、相溶化剤、軟化剤、分散剤、粘着付与樹脂などの添加剤成分として、また、離型剤ないし剥離剤（あるいは背面処理剤）などとして、利用できる、不純物の少ない重合体、とくにブロツク共重合体の製造方法に関するものである。
【０００２】
【従来の技術】
従来より、ラジカル重合、イオン重合、重縮合反応により、各種の重合体が製造され、フイルム、接着剤、粘着剤、成形品、表面コ―ト材、塗料などの用途分野におけるベ―スポリマ―や、相溶化剤、軟化剤、分散剤、粘着付与樹脂などの添加剤成分などとして、広い用途で利用されている。
【０００３】
上記の重合法の中でも、ラジカル重合法は、重合可能な単量体の種類が多い、窒素などの不活性気体中での重合操作は必須であるが、水分などの管理が不必要であるなど、操作上の制限が少なく、工業的に多く活用されている。近年、このラジカル重合法のひとつに、リビングラジカル重合法という技術が開発されている。これは、単量体を、遷移金属とその配位子の存在下、重合開始剤を用いて、重合させるものであり、重合体の分子量や分子量分布を通常のラジカル重合法よりも正確に制御でき、ブロツク共重合体の合成も可能である。
【０００４】
このため、各種の用途分野において、上記のリビングラジカル重合法により、共重合体のブロツク構造や官能基の制御などを行つて、その特性を向上させる試みがなされている。たとえば、特開平１１−２３６４２８号公報には、共重合体の組成や分子量を変化させて、接着力、タツク、保持力のバランスをコントロ―ルし、感圧性接着剤の全体的な特性の向上をはかることが、検討されている。また、特開２０００−７２８１５号公報には、重合体末端を修飾してアクリロイル基を導入し、光および電子線硬化型とした材料が提案されている。
【０００５】
ところが、上記のリビングラジカル重合法では、重合活性化剤として使用した遷移金属とその配位子が生成重合体中に残存し、ろ過などの操作で均一な状態になつていても、重合体に溶解した遷移金属とその配位子が不純物として多量に残り、これがフイルム成形物などの着色の原因となつたり、フイルム成形物などの機械的特性を低下させる原因となつたりする。また、この重合体を架橋処理する場合に、上記不純物が架橋反応を阻害して、架橋を十分に進行させることができなかつたり、接着剤や塗料などのコ―ト材として使用した場合に、被着体の表面に上記不純物がマイグレ―トして被着体を汚染することがあつた。
【０００６】
特表平１０−５０９４７５号公報には、遷移金属とその配位子を使用した原子または基移動ラジカル重合を行う工程と、これにより生成した重合体を単離する工程とからなる、重合体の製造方法が開示されている。しかし、この方法では、生成した重合体を単離する工程として、適当な溶媒中での沈殿、ろ過、洗浄の方法をとつており、この場合、多量の溶媒を使用する必要があり、工程も非常に煩雑で、しかも重合体の収率が大きく低下するなどの問題があつた。
【０００７】
【発明が解決しようとする課題】
本発明は、このような事情に照らし、リビングラジカル重合法により重合体を製造するにあたり、重合活性化剤として使用した遷移金属とその配位子からなる不純物を減らして、フイルム成形物などの着色や機械的特性の低下、架橋不良やマイグレ―トの問題のない重合体を製造することを目的としている。
【０００８】
【課題を解決するための手段】
本発明者らは、上記の目的を達成するために、鋭意検討した結果、リビングラジカル重合法による重合体の生成後、重合体中に含まれる重合活性化剤としての遷移金属とその配位子を重合反応物の粘度を所定値以下に抑えた状態で除去し、かつこの除去を、重合体に不溶な遷移金属とその配位子を除去する前段と、重合体に溶解している遷移金属とその配位子を除去する後段とに分けて、行うことにより、とくに、上記前段では遠心分離機を、また上記後段ではイオン交換樹脂を使用することにより、重合体中に含まれる重合活性化剤としての遷移金属とその配位子を確実に低減させることができ、これにより、多量の溶媒を使用することも、また重合体の収率を大きく低下させることもなく、フイルム成形物などの着色や機械的特性の低下、架橋不良やマイグレ―トの問題のない重合体を簡単に製造できることを見い出し、本発明を完成するに至つた。
【０００９】
すなわち、本発明は、ａ）単量体、遷移金属とその配位子、重合開始剤を使用して媒体を加えずに重合反応を行い、重合体を生成する工程と、ｂ）重合体中に含まれる遷移金属とその配位子を、媒体で希釈するかまたは加温して重合体が流動性を呈する粘度が１００Ｐａ・ｓ以下の状態で除去する工程とを具備し、かつ上記のｂ工程は、ｂ１）重合体に不溶な遷移金属とその配位子をろ過または遠心分離機により除去する前段の工程と、ｂ２）重合体に溶解している遷移金属とその配位子をイオン交換樹脂により除去する後段の工程とからなることを特徴とする重合体の製造方法に係るものであり、とくにａ工程後、ｂ工程のほかに、ｃ）未反応の単量体を除去する工程を具備する上記重合体の製造方法と、遷移金属とその配位子の組み合わせがＣｕ+1−ビピリジン錯体である上記重合体の製造方法とに係るものである。
【００１０】
また、本発明は、どの工程においても媒体を一切使用しない上記重合体の製造方法、重合体中に含まれる遷移金属とその配位子を３０ｐｐｍ以下にする上記重合体の製造方法、重合体の数平均分子量が３，０００〜３００，０００である上記重合体の製造方法、重合体がＡ−Ｂ型、Ａ−Ｂ−Ａ型、Ａ−Ｂ−Ｃ型などのブロック共重合体である上記重合体の製造方法に係るものである。
【００１１】
さらに、本発明は、重合体が、ガラス転移温度が２０℃以上の非エラストマー性重合体ブロックＡと（メタ）アクリレート系重合体からなるエラストマー性重合体ブロックＢとが少なくとも２ブロック結合してなる室温で粘着性のブロック共重合体である上記重合体の製造方法に係るものである。
【００１２】
また、本発明は、重合体が、ガラス転移温度が０℃以上の重合体ブロックＡとガラス転移温度が０℃未満の（メタ）アクリレート系重合体ブロックＢとが少なくとも２ブロック結合してなるブロック共重合体である上記重合体の製造方法に係るものである。
【００１３】
【発明の実施の形態】
本発明においては、まず、ａ工程として、単量体、重合活性化剤としての遷移金属とその配位子、重合開始剤を使用して重合反応を行うことにより、つまり、リビングラジカル重合法により、重合体を生成する。上記の単量体としては、スチレン系単量体、（メタ）アクリレ―ト系単量体、ビニル系単量体などの各種の単量体を使用できる。生成する重合体は、上記単量体の中から、その１種のみを使用した単独重合体であつても、２種以上を使用した共重合体であつてもよく、共重合体の場合は、ランダム共重合体のほかに、通常のラジカル重合法では合成困難であつたブロツク共重合体を生成することができる。
【００１４】
このようなブロツク共重合体としては、たとえば、単量体Ａの重合を行い、その重合転化率が少なくとも５０重量％を超えた時点、通常は８０重量％、好ましくは９０重量％以上になつた時点で、単量体Ｂを加えて重合反応を行うことで、重合体ブロツクＡと重合体ブロツクＢとからなるＡ−Ｂ型のブロック共重合体を合成できる。また、上記単量体Ｂの重合転化率が少なくとも５０重量％を超えた時点、通常は８０重量％、好ましくは９０重量％以上になつた時点で、さらに単量体Ａを加えて重合反応を行うことで、Ａ−Ｂ−Ａ型のブロツク共重合体を合成できる。同様に、単量体Ａ，Ｂとは物性上異なる単量体Ｃを用い、これらを上記同様に順次重合反応させることで、重合体ブロツクＡと重合体ブロツクＢと重合体ブロツクＣとからなるＡ−Ｂ−Ｃ型のブロック共重合体を合成できる。
【００１５】
このようなブロツク共重合体は、用途目的に応じた最適のブロツク構造とすることができるが、とくに、感圧性接着剤組成物に適用する場合、ガラス転移温度（以下、Ｔｇという）が２０℃以上の非エラストマ―性重合体ブロツクＡと（メタ）アクリレート系重合体からなるエラストマ―性重合体ブロツクＢとが少なくとも２ブロツク結合してなる室温で粘着性のブロツク共重合体、とくにＡ−Ｂ型、Ａ−Ｂ−Ａ型またはＢ−Ａ−Ｂ型のブロツク共重合体とするのがよい。また、フイルム成形材料や塗料組成物に適用する場合、Ｔｇが０℃以上の重合体ブロツクＡとＴｇが０℃未満の（メタ）アクリレ―ト系重合体ブロツクＢとが少なくとも２ブロツク結合してなるブロツク共重合体、とくにＡ−Ｂ型、Ａ−Ｂ−Ａ型またはＢ−Ａ−Ｂ型のブロツク共重合体とするのがよい。
【００１６】
重合活性化剤として使用する遷移金属としては、Ｃｕ、Ｒｕ、Ｆｅ、Ｒｈ、ＶまたはＮｉがあり、通常、これら金属のハロゲン化物（塩化物、臭化物など）が用いられる。配位子としては、遷移金属を中心に配位して錯体を形成するものであつて、ビピリジン誘導体、メルカプタン誘導体、トリフルオレ―ト誘導体、アミン誘導体などが好ましく用いられる。遷移金属と配位子の組み合わせの中でも、Ｃｕ+1−ビピリジン錯体が、重合の安定性や重合速度の面で、好ましい。
【００１７】
重合開始剤としては、α−位にハロゲンを含有するエステル系またはスチレン系誘導体が好ましく、とくに２−ブロモ（またはクロロ）プロピオン酸誘導体、塩化（または臭化）１−フエニル誘導体が好ましく用いられる。具体的には、２−ブロモ（またはクロロ）プロピオン酸メチル、２−ブロモ（またはクロロ）プロピオン酸エチル、２−ブロモ（またはクロロ）−２−メチルプロピオン酸メチル、２−ブロモ（またはクロロ）−２−メチルプロピオン酸エチル、塩化（または臭化）１−フエニルエチルなどのハロゲン系化合物が挙げられる。
【００１８】
重合させる単量体は、生成する重合体の用途目的に応じて、またブロツク共重合体などのポリマ―構造などに応じて、適宜選択される。重合体を感圧性接着剤組成物のベ―スポリマ―として適用する場合は、（メタ）アクリレ―ト系単量体を必須とした単量体が用いられる。ここで、上記（メタ）アクリレ―ト系単量体は、一般式（１）：ＣＨ2 ＝ＣＲ1 ＣＯＯＲ2 （式中、Ｒ1 は水素原子またはメチル基、Ｒ2 は炭素数２〜１４のアルキル基である）で表される（メタ）アクリレ―トを主単量体としたものであり、その中でも、ｎ−ブチル（メタ）アクリレ―ト、２−エチルヘキシル（メタ）アクリレ―ト、イソオクチル（メタ）アクリレ―ト、イソノニル（メタ）アクリレ―トなどの炭素数４〜１２のアルキル基を有する（メタ）アクリレ―トがとくに好ましく用いられる。
【００１９】
また、（メタ）アクリレ―ト系単量体としては、上記の主単量体とともに、これと共重合可能な改質用単量体を、（メタ）アクリレ―ト系単量体全体の４０重量％以下、好ましくは３０重量％以下、より好ましくは２０重量％以下の割合で併用してもよい。このような改質用単量体としては、（メタ）アクリルアミド、マレイン酸のモノまたはジエステル、グリシジル（メタ）アクリレ―ト、Ｎ，Ｎ−ジメチルアミノエチル（メタ）アクリレ―ト、Ｎ，Ｎ−ジメチルアミノプロピル（メタ）アクリレ―ト、Ｎ−ビニルピロリドン、アクリロニトリル、（メタ）アクリロイルモルホリンなどを挙げることができる。
【００２０】
感圧性接着剤組成物に適用するベ―スポリマ―として、単独重合体を生成するときは、主単量体である上記一般式（１）で表される（メタ）アクリレ―トの中から、その１種のみを使用して、重合させればよい。また、共重合体のうち、ランダム共重合体を生成するときは、上記主単量体を含む（メタ）アクリレ―ト系単量体の中から、その２種または３種以上を選択使用して、これらの単量体混合物を同時に重合させるようにすればよい。
【００２１】
また、通常のラジカル重合法では合成困難であつたブロツク共重合体を生成するときは、上記の（メタ）アクリレ―ト系単量体のほかに、Ｔｇが２０℃以上の非エラストマ―性重合体を付与する単量体を使用し、これらを適宜の順に重合させることにより、既述のとおり、Ｔｇが２０℃以上の非エラストマ―性重合体ブロツクＡと（メタ）アクリレ―ト系重合体からなるエラストマ―性重合体ブロツクＢとが少なくとも２ブロツク結合してなる、室温で粘着性のブロツク共重合体を生成するのが望ましい。これによると、接着力と凝集力を高度に満足する、非常にすぐれた接着特性を発揮させることができる。
【００２２】
上記の非エラストマ―性重合体を付与する単量体は、感圧性接着剤の凝集性や耐熱性を向上させるため、Ｔｇが２０℃以上、とくに好ましくは６０〜１６０℃の重合体を付与する単量体が用いられる。代表的には、スチレン、α−メチルスチレン、２，４−ジメチルスチレン、４−メトキシスチレンなどのスチレン系単量体が好ましく用いられる。しかし、上記のような非エラストマ―性重合体を付与する単量体であれば、とくに限定されず、たとえば、イソボルニルアクリレ―ト、ジシクロペンタニルアクリレ―トなどの単量体を使用してもよい。
【００２３】
このような単量体を用いたブロツク共重合体の生成としては、たとえば、スチレン系単量体を使用する場合、このスチレン系単量体と（メタ）アクリレ―ト系単量体を順次重合させると、Ａ−Ｂ型（Ｂ−Ａ型を含む）のブロツク共重合体を生成できる。また、最初にスチレン系単量体を重合させ、続いて（メタ）アクリレ―ト系単量体を加えて重合させ、再度スチレン系単量体を加えて重合させると、Ａ−Ｂ−Ａ型のブロツク共重合体を生成できる。さらに、上記とは逆に、最初に（メタ）アクリレ―ト系単量体を重合させ、続いてスチレン系単量体を加えて重合させ、再度（メタ）アクリレ―ト系単量体を加えて重合させると、Ｂ−Ａ−Ｂ型のブロツク共重合体を生成できる。これらの重合に際し、後の単量体は、前の単量体の重合転化率が少なくとも５０重量％を超えた時点、通常は８０重量％以上、好ましくは９０重量％以上となつた時点で、加えるのがよい。
【００２４】
このように構成されるブロツク共重合体は、上記したＡ−Ｂ型、Ａ−Ｂ−Ａ型またはＢ−Ａ−Ｂ型のブロツク共重合体であるのが望ましい。これらのブロツク共重合体において、スチレン系重合体などからなるＴｇが２０℃以上の非エラストマ―性重合体ブロツクＡの割合は、ブロツク共重合体全体の５〜５０重量％、好ましくは１０〜４０重量％、より好ましくは１５〜３０重量％であるのがよい。非エラストマ―性重合体ブロツクＡの割合が多すぎると、感圧性接着剤組成物に要求される粘弾性特性に欠け、固すぎる重合体となりやすく、逆に少なすぎると、感圧性接着剤組成物に必要な凝集特性に劣りやすい。
【００２５】
また、重合体をフィルム成形材料や塗料組成物などのベ―スポリマ―として適用する場合は、単量体として、Ｔｇが０℃以上、好適には２０℃以上の重合体を付与する単量体と、Ｔｇが０℃未満、好適には−１０℃以下の重合体を付与する（メタ）アクリレ―ト系単量体を使用し、これらの単量体を適宜の順に重合させることにより、既述したとおり、Ｔｇが０℃以上の重合体ブロツクＡとＴｇが０℃未満の（メタ）アクリレ―ト系重合体ブロツクＢとが少なくとも２ブロツク結合したブロツク共重合体を生成するのが望ましい。
【００２６】
上記のＴｇが０℃以上の重合体を付与する単量体としては、スチレン系単量体（スチレンまたはその誘導体）、メチルメタクリレ―ト、イソボルニルアクリレ―ト、ジシクロペンタニルアクリレ―トなどが用いられる。また、上記のＴｇが０℃未満の重合体を付与する（メタ）アクリレ―ト系単量体としては、感圧性接着剤組成物のベ―スポリマ―として適用する場合の単量体と同様のもの、つまり前記した一般式（１）で表される（メタ）アクリレ―トを主単量体とし、必要によりこれと共重合可能な任意の改質用単量体、たとえば、（メタ）アクリルアミド、（メタ）アクリロニトリル、マレイン酸のモノまたはジエステルなどの他の単量体を通常４０重量％以下の割合で混合してなるものが用いられる。
【００２７】
このような単量体を用いたブロツク共重合体の生成としては、たとえば、スチレン系単量体を使用する場合、これと（メタ）アクリレ―ト系単量体を順次重合させると、Ａ−Ｂ型（Ｂ−Ａ型を含む）のブロツク共重合体を生成できる。また、最初にスチレン系単量体を重合させ、続いて（メタ）アクリレ―ト系単量体を加えて重合させ、再度スチレン系単量体を加えて重合させると、Ａ−Ｂ−Ａ型のブロツク共重合体を生成できる。さらに、上記とは逆に、最初に（メタ）アクリレ―ト系単量体を重合させ、続いてスチレン系単量体を加えて重合させ、再度（メタ）アクリレ―ト系単量体を加えて重合させると、Ｂ−Ａ−Ｂ型のブロツク共重合体を生成できる。これらの重合に際し、後の単量体は、前の単量体の重合転化率が少なくとも５０重量％を超えた時点、通常は８０重量％以上、好ましくは９０重量％以上となつた時点で、加えるのがよい。
【００２８】
このように構成されるブロツク共重合体は、上記したＡ−Ｂ型、Ａ−Ｂ−Ａ型またはＢ−Ａ−Ｂ型のブロツク共重合体であるのが望ましい。上記単量体の重合順序を変更し、上記以外のブロツク共重合体として、Ａ−Ｂ−Ａ−Ｂ型、Ａ−Ｂ−Ａ−Ｂ−Ａ型、Ｂ−Ａ−Ｂ−Ａ−Ｂ型などの任意のブロツク共重合体を生成したり、さらにスチレン系単量体などとは重合体物性の異なる別種の単量体を組み合わせて、Ａ−Ｂ−Ｃ型などのブロツク共重合体を生成してもよい。
【００２９】
上記のリビングラジカル重合において、重合開始剤としては、単量体全体に対し、つまり単量体の合計量１００モル％に対し、通常０．０１〜１０モル％、好ましくは０．１〜５モル％の割合で用いられる。また、遷移金属の使用量は、ハロゲン化物などの形態として、上記の重合開始剤１モルに対し、通常０．０１〜３モル、好ましくは０．１〜１モルの割合で用いられる。さらに、その配位子は、上記の遷移金属（ハロゲン化物などの形態）１モルに対し、通常１〜５モル、好ましくは１．５〜３モルの割合で用いられる。上記の各使用割合にすることにより、重合反応性や生成重合体の分子量などに好結果が得られる。
【００３０】
リビングラジカル重合は、媒体なし（無溶剤）で進行させることができるし、酢酸ブチル、トルエン、キシレンなどの溶剤の存在下で進行させてもよい。溶剤を用いる場合、重合速度の低下を防ぐため、重合終了後の溶剤濃度が実用上５０重量％以下となる少量の使用量とするのがよい。無溶剤または少量の溶剤量でも、重合熱の制御などに関する安全性の問題はとくになく、むしろ溶剤削減により経済性、環境対策などの面で好結果が得られる。重合条件は、重合速度や触媒の失活の点より、７０〜１３０℃の重合温度で、最終的な分子量および重合温度にも依存するが、約１〜１００時間の重合時間とすればよい。
【００３１】
このようにして生成される重合体は、数平均分子量が３，０００〜３００，０００の範囲に設定されるのが望ましい。とくに、感圧性接着剤組成物、フイルム成形材料、塗料などのペ―スポリマ―として適用する場合には、３０，０００〜２００，０００の範囲に設定されるのがよい。また、添加剤用途として適用する場合には、５，０００〜５０，０００の範囲に設定されるのがよい。重合体の数平均分子量が３，０００未満となると、凝集特性に劣り、３００，０００を超えると、粘度が高くなり、塗工性などの作業性が悪くなる。
【００３２】
上記の数平均分子量は、ＧＰＣ（ゲルパ―ミエ―シヨンクロマトグラフイ―）法によるポリスチレン換算にて求められる値である。なお、重合体の数平均分子量〔Ｍｎ〕は、Ｍｎ（計算値）＝〔（単量体の分子量）×（単量体のモル比）〕／（重合開始剤のモル比）にて与えられることが知られている。このため、理論的には、使用する単量体と重合開始剤の仕込み比率を適宜調節することにより、重合体の数平均分子量を意図的に制御することが可能である。
【００３３】
本発明において、上記の重合体は、溶剤などを除去した状態で、そのまま使用することもできるが、その成形品の強度を上げたり、耐熱性や耐溶剤性を向上させるために、架橋処理することができる。架橋処理の方法には、電子線やガンマ―線のような放射線を照射してラジカルを発生させて架橋処理する方法、ラジカルを発生する光開始剤や熱開始剤を用いて架橋する方法などもあるが、とくに、官能基を利用した化学的架橋を行う方法を採用するのが好ましい。このような官能基を利用した化学的架橋では、上記の重合体中にあらかじめ適宜の官能基、とくに水酸基を導入しておくのが望ましい。このような水酸基を有する重合体は、上記のリビングラジカル重合において、重合開始剤として水酸基含有の重合開始剤を使用したり、単量体の１種として水酸基含有の単量体を使用したり、さらにはこれらを組み合わせることにより、容易に生成することができる。
【００３４】
水酸基含有の重合開始剤を使用すると、重合体の開始末端に上記水酸基を導入できる。このような重合開始剤としては、α−位にハロゲン（臭素または塩素）を含有するエステル系またはスチレン系誘導体であつて、分子中に水酸基を有する化合物が好ましく用いられる。具体的には、２−ブロモ（またはクロロ）プロピオン酸２−ヒドロキシエチル、２−ブロモ（またはクロロ）プロピオン酸４−ヒドロキシブチル、２−ブロモ（またはクロロ）−２−メチルプロピオン酸２−ヒドロキシエチル、２−ブロモ（またはクロロ）−２−メチルプロピオン酸４−ヒドロキシブチルなどのハロゲン系化合物を使用することができる。
【００３５】
また、水酸基含有の単量体を使用すると、その添加時点に応じて、重合体鎖の任意の位置に水酸基を導入できる。このような単量体としては、炭素数２〜６のヒドロキシルアルキル基を有する（メタ）アクリレ―ト、具体的には、２−ヒドロキシエチル（メタ）アクリレ―ト、３−ヒドロキシプロピル（メタ）アクリレ―ト、４−ヒドロキシブチル（メタ）アクリレ―ト、６−ヒドロキシヘキシル（メタ）アクリレ―トなどが用いられる。これら水酸基含有の単量体の使用量は、重合体の物性を損なうことのないように、単量体全体の１０重量％以下、好ましくは５重量％以下となるようにするのがよい。
【００３６】
さらに、水酸基含有の重合開始剤と水酸基含有の単量体を併用し、水酸基含有の単量体を重合後期に添加する、たとえば、前記のブロツク共重合体を生成するときには、最終段目の重合体ブロツクの形成時に単量体の重合転化率が８０重量％以上に達した時点で添加すると、重合体鎖の停止末端に上記単量体の水酸基を導入でき、これと重合体鎖の開始末端に導入される重合開始剤に由来する水酸基とにより、２個以上の水酸基がテレケリツク的に導入されることになる。このように、２個以上の水酸基を重合体鎖にテレケリツク的に導入すると、この水酸基を利用した化学的架橋により、重合体が直線状に延長されることになり、架橋間距離のばらつきが小さく、均一な架橋物を得ることができ、そのために、より良好な特性を発現する架橋した重合体を得ることができる。
【００３７】
本発明において、このようなリビングラジカル重合で生成した重合体中には、重合活性化剤として用いた遷移金属とその配位子が不純物として多量に残存し、遷移金属が銅の場合では、フイルム成形物などが着色し、透明性や他の色に着色する際に支障をきたしたり、フイルム成形物の機械的特性を低下させたり、さらには電気電子用途などで不都合を生じたりする。また、この重合体を架橋処理する場合、上記不純物が架橋反応を阻害して、架橋を十分に進行できず、物性の低下をきたしたり、接着剤や塗料などのコ―ト材として使用する場合に、被着体の表面に上記不純物がマイグレ―トして被着体を汚染させたりする。
【００３８】
本発明は、これらの問題を回避するために、ｂ工程として、上記ａ工程で生成した重合体中に含まれる遷移金属とその配位子を、粘度が１００Ｐａ・ｓ以下の状態、つまり重合体が流動性を呈する状態で、除去することを特徴としており、さらにこの除去を、ｂ１工程として、重合体に不溶な遷移金属とその配位子を除去する前段の工程、ｂ２工程として、重合体に溶解している遷移金属とその配位子を除去する後段の工程により、行うことを特徴としたものである。
【００３９】
上記のｂ１工程において、生成重合体を媒体で希釈するときは、この希釈にて通常１０Ｐａ・ｓ以下の粘度を示す流動状態にできるので、この状態で溶液中に溶解していない、不溶な遷移金属とその配位子を、ろ過または遠心分離機により除去する。また、媒体を使用しないときは、室温での粘度が大きく流動性に欠けるため、加温して粘度を１００Ｐａ・ｓ以下の状態にし、この状態で重合体に不溶な遷移金属とその配位子を除去する。この除去には、ろ過または遠心分離機が用いられるが、ろ過はろ紙の目詰まりが起きて供給圧力が大きくなる場合が多く大量の処理に適さないため、遠心分離機によるのが好ましい。
【００４０】
遠心分離機には、加温機構を備えた遠沈管を使用する遠心分離機や、加温した重合体を供給できる機構を持つた連続遠心分離機が好ましく用いられ、とくに沈降した遷移金属とその配位子を自動的に排出する機構を設けたものが工業的に好ましく用いられる。このような遠心分離機による処理条件は、重合体の種類や処理する粘度に応じて決定されるが、通常は５，０００〜２０，０００ｇの遠心力が必要であり、その処理時間は数分〜数時間になるが、分子量が低い場合やより高温での処理を行う場合、遠心力は小さくなり、処理時間も短くなる。
【００４１】
上記のｂ２工程においては、上記のｂ１工程後に、重合体に溶解している遷移金属とその配位子を除去する。この除去には、通常、イオン交換樹脂を用いる。イオン交換樹脂は、遷移金属とその配位子を吸着できるカチオン型イオン交換樹脂であつて、少量でも速い吸着速度を期待できるスルホン酸型イオン交換樹脂が好ましい。イオン交換樹脂による処理も、粘度が１００Ｐａ・ｓ以下の流動性のある状態で処理を行うために、媒体で希釈する場合には耐溶剤性が必要であり、加温して流動性を与える場合には耐熱性が必要である。
【００４２】
このような要件を満たす耐溶剤性および耐熱性にすぐれたイオン交換樹脂としては、架橋度の高い樹脂を選択する必要がある。市販品としては、三菱化学製の「ダイヤイオン」、ロ―ムアンドハ―ス製の「アンバ―ライト」、バイエル製の「レバチツト」、ダウケミカル製の「ダウエツクス」、イオンエクスチエンジ社製の「インデイオン」などが好ましく用いられる。
【００４３】
このようなイオン交換樹脂による処理は、重合体を媒体で希釈した溶液では、イオン交換樹脂を上記溶液中に添加して攪拌処理したのちイオン交換樹脂を除去するか、イオン交換樹脂カラムに上記溶液を流すことにより、重合体に溶解している遷移金属とその配位子を吸着除去すればよい。また、媒体を使用しない場合は、粘度が１００Ｐａ・ｓ以下の流動性のある状態まで加温し、この溶融物中にイオン交換樹脂を添加して攪拌処理したのちイオン交換樹脂を除去するか、加温機構を備えたイオン交換樹脂カラムに導入することにより、重合体に溶解している遷移金属とその配位子を吸着除去すればよい。媒体の使用の有無に関係なく、生産性の面では、イオン交換樹脂カラムのような連続方式が望ましい。
【００４４】
このように、ｂ工程として、上記したｂ１工程およびｂ２工程からなる前後段の二段階の除去工程をとることにより、媒体で希釈する場合であつてもその媒体量は僅かでよいため、前記従来のような大量の有機溶剤を使用する必要がなく、また重合体の収率を大きく低下させる心配もなく、重合体中に不純物として含まれる遷移金属とその配位子の量をそれぞれ３０ｐｐｍ以下、好ましくは１０ｐｐｍ以下（通常０．１ｐｐｍまで）に簡単に低減でき、これにより前記したような種々の問題をことごとく解決できる。なお、上記不純物を上記のように低減するため、必要により、上記ｂ２工程において、前記したイオン交換樹脂とともに、ゼオライトやアルミナゲルに代表されるような別の吸着剤を使用して、これらの吸着剤により上記不純物を補助的に吸着除去してもよい。
【００４５】
本発明においては、上記のｂ工程のほかに、ｃ工程として、ａ工程で生成した重合体中に含まれる未反応の単量体を除去する工程を加えてもよい。ａ工程では単量体をほぼ完全に重合できるが、単量体の種類によつては完全に重合できず、未反応の状態で残存することがある。未反応の単量体が少量残存しても、臭気などで問題となることがあるため、これを除去することが望まれる。未反応の単量体の除去には、加熱または減圧下で加熱する方法がとくに好ましく採用される。この除去工程は、前記したｂ１工程の前でも、ｂ２工程の前でもよく、全体の効率を考慮して、適宜決められる。ｂ工程で重合体を媒体で希釈した場合、この媒体を加熱除去する際に同時に上記未反応の単量体を除去すればよい。
【００４６】
本発明の重合体の製造方法は、以上のａ工程とｂ工程（ｂ１工程およびｂ２工程）と必要によりｃ工程とを具備したものであり、各工程においては、既述したように少量の媒体（溶剤）を使用することもできるが、環境対策面や作業安全面では、上記どの工程においても媒体を一切使用しないのが望ましい。本発明は、このような無媒体の処理操作も容易に実現可能であるという特徴を有している。また、前記したｂ１工程では、重合体に不溶な遷移金属とその配位子を遠心分離機により除去するのが望ましく、さらに、前記したｂ２工程では、重合体に溶解した遷移金属とその配位子をイオン交換樹脂により除去するのが望ましく、またこれらの除去を上記した無媒体で行うのがさらに望ましいものである。
【００４７】
このようにして得られる不純物の少ない重合体は、フイルム、接着剤、粘着剤、成形品、表面コ―ト剤、塗料などのベ―スポリマ―として利用でき、その際、用途目的に応じた各種の添加剤、たとえば、粘着付与樹脂、軟化剤、充填剤、紫外線吸収剤、老化防止剤、顔料などが、適宜配合される。また、上記不純物の少ない重合体は、相溶化剤、軟化剤、分散剤、粘着付与樹脂などの添加剤的用途分野にも利用できる。さらに、上記重合体は、離型剤ないし剥離剤（あるいは背面処理剤）などとしても利用できる。このような種々の用途目的で利用するにあたり、上記重合体は、これを架橋処理することなく、そのまま使用できるし、架橋処理して重合体の主鎖延長と網状化を同時に行い、これにより分子鎖長の長い架橋した重合体を生成して、耐熱性や耐溶剤性を向上させてもよい。
【００４８】
架橋処理の方法は、公知の種々の方法を採用できるが、既述のとおり、重合体中にあらかじめ官能基、とくに水酸基を含ませておき、これと反応する架橋剤を加えて化学的架橋する方法が好ましい。ここで使用する架橋剤としては、水酸基と容易に反応するポリイソシアネ―ト化合物（加熱や紫外線照射などにより活性化するブロツク体であつてもよい）や、ピロメリツト酸無水物などの多官能酸無水物が挙げられる。また、架橋助剤としてエポキシ化合物を配合することにより、酸触媒によるカチオン架橋も行つてもよく、とくに紫外線照射により酸触媒を発生するオニウム塩系光酸発生剤を配合して、これを支持体上に塗布したのち、紫外線を照射して架橋反応を行わせる方法が好ましい。また、トリクロロメチル基含有トリアジン誘導体を配合して、紫外線を照射して架橋反応する方法や、ラジカル発生剤による架橋方法なども採用することができる。
【００４９】
本発明では、このように架橋処理したときでも、重合体中に不純物として含まれる遷移金属とその配位子の量が大きく低減されていることにより、とくに、それぞれが３０ｐｐｍ以下に抑えられていることにより、従来のように架橋反応が阻害される心配は少なく、いずれの架橋処理方法も有効に行わせることができ、これにより十分な架橋を行え、物性の改善された重合体を生成できる。
【００５０】
本発明において、上記不純物の少ない重合体を、感圧性接着剤組成物のベ―スポリマ―として利用するときは、既述のとおり、上記の重合体として室温で粘着性のあるものを選択し、とくに、Ｔｇが２０℃以上の非エラストマ―性重合体ブロツクＡと（メタ）アクリレート系重合体からなるエラストマ―性重合体ブロツクＢとが少なくとも２ブロツク結合してなる室温で粘着性のブロツク共重合体、その中でも、Ａ−Ｂ型、Ａ−Ｂ−Ａ型またはＢ−Ａ−Ｂ型のブロツク共重合体を選択し、これを主剤成分として、これに必要により前記した各種の添加剤成分を配合して、感圧性接着剤組成物を調製すればよい。
【００５１】
この感圧性接着剤組成物は、未架橋のホツトメルト型の場合は、これを加熱して粘度を低下させて支持体上に塗布するか、架橋処理する場合は、支持体上に上記同様に塗布したのち、前記した架橋処理を施すことにより、支持体の片面または両面に厚さが片面で通常１０〜１００μｍの感圧性接着剤層を持つテ―プ状やシ―ト状などの接着シ―ト類を作製できる。上記の支持体には、従来公知のものを使用でき、たとえば、各種のプラスチツクフイルム、紙、剥離処理したフイルムや紙、ラミネ―ト紙、金属箔、発泡シ―トなどが用いられる。
【００５２】
また、本発明において、上記不純物の少ない重合体を、フイルム成形材料や塗料などに利用するときは、上記の重合体として、既述のとおり、Ｔｇが０℃以上の重合体ブロツクＡとＴｇが０℃未満の（メタ）アクリレ―ト系重合体ブロツクＢとが少なくとも２ブロツク結合してなるブロツク共重合体、その中でも、Ａ−Ｂ型、Ａ−Ｂ−Ａ型またはＢ−Ａ−Ｂ型のブロツク共重合体を選択使用するのが望ましい。フイルム成形材料では、上記のブロツク共重合体を主材成分として、これに必要により公知の各種の添加剤成分を配合することにより、また、塗料組成物では、上記のブロツク共重合体を主剤成分として、これに必要により公知の各種の添加剤成分を配合することにより、それぞれ調製できる。
【００５３】
【実施例】
以下に、本発明の実施例を記載して、より具体的に説明する。なお、以下において、部とあるのは重量部を意味するものとする。
【００５４】
実施例１
メタニカルスタ―ラ、窒素導入口、冷却管、ラバ―セプタムを備えた４つ口フラスコに、スチレン４５．５ｇ（４３８ミリモル）を入れ、これに２，２′−ビピリジン２．０５ｇ（１３．１ミリモル）を加え、系内を窒素置換した。これに窒素気流下、臭化銅６２６ｍｇ（４．３６ミリモル）を加えて、反応系を９０℃に加熱し、重合開始剤として２−ブロモ−２−メチルプロピオン酸２−ヒドロキシエチル９２３ｍｇ（４．３７ミリモル）加えて重合を開始し、溶剤を加えずに窒素気流下、９０℃で１２時間重合した。重合率（加熱して揮発成分を除去した重合体の重量を揮発成分を除去する前の重合溶液そのままの重合体の重量で割つた値；以下同じ）が８０重量％以上であることを確認したのち、これにｎ−ブチルアクリレ―ト１８２ｇ（１，４２０ミリモル）をラバ―セプタムから添加し、さらに２０時間加熱した。重合率が再び８０重量％以上であることを確認してから、重合系に６−ヒドロキシヘキシルアクリレ―ト１．１３ｇ（６．５６ミリモル）を添加して、２０時間重合した。
【００５５】
このように重合させたのち、重合物を酢酸エチルにより２０重量％程度に希釈した。このときの粘度は０．２Ｐａ・ｓであつた。これをろ過処理して、透明で緑色の重合体溶液を得た。この溶液に、イオン交換樹脂としてスルホン酸型カチオン交換樹脂２３ｇを加え、室温で２時間撹拌したのち、上記のイオン交換樹脂をろ去して、無色透明な重合体溶液を得た。最後に、この溶液から、酢酸エチルを留去し、減圧加熱（６０℃）して、分子両末端に水酸基を有するＡ−Ｂ型のブロツク共重合体を生成した。このブロツク共重合体は、数平均分子量が４７，０００であり、濃硫酸と濃硝酸で溶解してイオンクロマトグラフイで測定した銅の量が４．６ｐｐｍであり、トルエンに溶解しガスクロマトグラフイ―で測定したビピリジンの量が３．８ｐｐｍであつた。
【００５６】
つぎに、このブロツク共重合体１００部に、架橋助剤としてのエポキシ化合物（４−エポキシシクロヘキシルメチル−３′，４′−エポキシシクロヘキシルカルボキシレ―ト）を３部、紫外線を照射することでカチオン反応を誘発する酸触媒を発生するフエニル−（３−ヒドロキシ−ペンタデシルフエニル）ヨ―ドニウム・ヘキサフルオロアンチモネ―トを２部、配合することにより、感圧性接着剤組成物を調製した。つぎに、この組成物を、支持体としてのポリエステルフイルム上に、乾燥後の塗布厚さが５０μｍになるように塗布し、高圧水銀ランプで、１，５００ｍＪ／cm2 の光量の紫外線を照射したのち、１２０℃で５分間加熱することにより、十分に架橋処理された接着シ―トを作製した。
【００５７】
比較例１
イオン交換樹脂による処理を省いた以外は、実施例１と同様にして、分子両末端に水酸基を有するＡ−Ｂ型のブロツク共重合体を得た。このブロツク共重合体は、実施例１と同様に測定した銅の量が９．３ｐｐｍであり、同ビピリジンの量が２，２２０ｐｐｍであつた。このブロツク共重合体を使用した以外は、実施例１と同様にして、感圧性接着剤組成物を調製し、この組成物を使用して、実施例１と同様にして、接着シ―トの作製を試みた。しかし、架橋反応がうまく進行せず、未硬化のままとなつて、形状を保つことすらできず、使用に供しうるような接着シ―トを作製することができなかつた。
【００５８】
実施例２
メカニカルスタ―ラ、窒素導入口、冷却管、ラバ―セプタムを備えた４つ口フラスコに、スチレン１４．２ｇ（１３７ミリモル）を入れ、これに２，２´−ビピリジン１．３ｇ（８．３ミリモル）を加え、系内を窒素置換した。これに窒素気流下、臭化銅４１０ｍｇ（２．８４ミリモル）を加えて、反応系を９０℃に加熱し、重合開始剤として２−ブロモ−２−メチルプロピオン酸２−ヒドロキシエチル６００ｍｇ（２．８４ミリモル）加えて重合を開始し、溶剤を加えずに窒素気流下、９０℃で１２時間重合した。重合率が８０重量％以上であることを確認したのち、これに２−エチルヘキシルアクリレ―ト１８２ｇ（１，４２０ミリモル）をラバ―セプタムから添加し、これをさらに１１０℃で２０時間加熱した。重合率が再び８０重量％以上であることを確認してから、さらに６−ヒドロキシヘキシルアクリレ―ト７４０ｍｇ（４．２８ミリモル）を添加し、１６時間重合した。最後に、重合系にスチレン１４．２ｇ（１３７ミリモル）をラバ―セプタムから添加し、これをさらに９０℃で２０時間加熱した。
【００５９】
このように重合させたのち、重合物を１２０℃に加熱した。このときの粘度は８０Ｐａ・ｓであつた。これを２０，０００ｇの遠心力で１時間遠心処理して、上澄みの重合物（緑色）を得た。つぎに、この重合物１００ｇに、イオン交換樹脂としてスルホン酸型カチオン交換樹脂１０ｇを加え、１２０℃で２時間撹拌したのち、上記のイオン交換樹脂をろ去して、無色透明な重合体である分子両末端に水酸基を有するＡ−Ｂ−Ａ型のブロツク共重合体を生成した。このブロツク共重合体は、数平均分子量が５１，０００で、実施例１と同様に測定した銅の量が６．９ｐｐｍ、同ビピリジンの量が８．２ｐｐｍであつた。つぎに、このブロツク共重合体を使用した以外は、実施例１と同様にして、感圧性接着剤組成物を調製し、またこの組成物を使用して、実施例１と同様にして、十分に架橋処理された接着シ―トを作製した。
【００６０】
比較例２
イオン交換樹脂による処理を省いた以外は、実施例２と同様にして、分子両末端に水酸基を有するＡ−Ｂ−Ａ型のブロツク共重合体を得た。このブロツク共重合体は、実施例１と同様に測定した銅の量が３３ｐｐｍであり、同ビピリジンの量が３，１５０ｐｐｍであつた。このブロツク共重合体を使用した以外は、実施例１と同様にして、感圧性接着剤組成物を調製し、この組成物を使用して、実施例１と同様にして、接着シ―トの作製を試みた。しかし、架橋反応がうまく進行せず、未硬化のままとなつて、形状を保つことすらできず、使用に供しうるような接着シ―トを作製することができなかつた。
【００６１】
上記の実施例１，２の両接着シ―トについて、以下の方法で、接着力と保持力を測定した。これらの結果は、表１に示されるとおりであつた。
【００６２】
＜接着力試験＞
接着シ―トを幅２０mm×長さ１００mmに裁断し、これを被着体として＃２８０のサンドペ―パで研磨したステンレス板に、２Kgのロ―ラを１往復させる方式で圧着し、２３℃で２０分間経過後、引張り速度３００mm／分、２３℃，６５％ＲＨの雰囲気下、その剥離（１８０度剥離）に要する力を測定した。
【００６３】
＜保持力試験＞
フエノ―ル樹脂板に粘着シ―トを幅１０mm×長さ２０mmの接着面積で接着し、２０分経過後、４０℃下に２０分放置し、ついで、フエノ―ル樹脂板を垂下して粘着シ―トの自由末端に５００ｇの均一荷重を負荷し、４０℃において粘着シ―トが落下するまでの時間（分）を測定した。
【００６４】
0004977286.tif 000002
【００６５】
上記の表１の結果からも明らかなように、本発明の実施例１，２の両接着シ―トによれば、十分な架橋効果により、接着力および凝集力（保持力）を高度に満足する、すぐれた接着特性を示すものであることがわかる。また、上記の接着力試験後に、被着体であるステンレス板の表面を観察した結果、上記被着体表面の汚染はほとんど認められないこともわかつた。
【００６６】
実施例３
メカニカルスタ―ラ、窒素導入口、冷却管、ラバ―セプタムを備えた４つ口フラスコに、ｎ−ブチルアクリレ―ト１００ｇを加え、さらに２，２′−ビピリジン１ｇを加え、系内を窒素置換した。窒素気流下、臭化銅０．３ｇを加えて、反応系を１００℃に加熱し、重合開始剤（２−ブロモ−２−メチルプロピオン酸２−ヒドロキシエチル）０．４ｇを加えて重合を開始し、溶剤を加えずに窒素気流下で、１００℃で１２時間重合した。重合率が８０重量％以上であることを確認したのち、メチルメタクリレ―ト１００ｇをラバ―セプタムから添加し、８時間加熱した。重合率が再び８０重量％以上であることを確認してから、６−ヒドロキシヘキシルアクリレ―ト０．５５ｇを添加し、２０時間加熱した。
【００６７】
このようにしてメチルメタクリレ―ト重合体ブロツクＡとｎ−ブチルアクリレ―ト重合体ブロツクＢとからなる分子両末端に水酸基を有するＡ−Ｂ型のジブロツク共重合体を得た。これを酢酸エチルにより２０重量％程度に希釈した。このときの粘度は１Ｐａ・ｓであつた。これをろ過処理して、透明で緑色の重合体溶液とした。この溶液にイオン交換樹脂としてスルホン酸型カチオン交換樹脂２３ｇを加え、室温で２時間撹拌したのち、上記のイオン交換樹脂をろ去し、無色透明な重合体溶液とした。この溶液から酢酸エチルを留去し、減圧加熱（６０℃）して、分子両末端に水酸基を有する上記共重合体を得た。このものは、数平均分子量が１０５，０００で、実施例１と同様に測定した銅の量が５．８ｐｐｍ、同ビピリジンの量が４．８ｐｐｍであつた。
【００６８】
つぎに、上記のイオン交換樹脂による処理を行つたのちの無色透明な重合体溶液を使用し、これを剥離紙上に乾燥後の厚さが５０μｍとなるように塗布したのち、１００℃で５分加熱乾燥して、フイルムを作製した。このフイルムには着色が全くみられず、破断強度は１７．５Ｎ／mm2 と大きかつた。
【００６９】
比較例３
実施例３において、イオン交換樹脂による処理を行う前の重合体溶液、つまり透明で緑色の重合体溶液をそのまま用いた。実施例１と同様に測定した銅の量は１８ｐｐｍ、同ビピリジンの量は３，１００ｐｐｍであつた。この重合体溶液を使用して、実施例３と同様にしてフイルムを作製した。このフイルムは、少し緑色に着色しており、破断強度も１２．３Ｎ／mm2 と低かつた。
【００７０】
実施例４
メカニカルスタ―ラ、窒素導入口、冷却管、ラバ―セプタムを備えた４つ口フラスコに、ｎ−ブチルアクリレ―ト７０ｇとエチルアクリレ―ト７０ｇを加え、さらに２，２′−ビピリジン１．９ｇを加え、系内を窒素置換した。窒素気流下、臭化銅０．５６ｇを加えて、反応系を１００℃に加熱し、重合開始剤（２−ブロモ−２−メチルプロピオン酸２−ヒドロキシエチル）０．８５ｇを加えて重合を開始し、溶剤を加えずに窒素気流下で、１００℃で１２時間重合した。重合率が８０重量％以上であることを確認したのち、メチルメタクリレ―ト６０ｇをラバ―セプタムから添加し、８０℃で８時間加熱した。重合率が再び８０重量％以上であることを確認してから、６−ヒドロキシヘキシルアクリレ―ト０．７４ｇを添加し、２０時間重合した。
【００７１】
このようにして、メチルメタクリレ―ト重合体ブロツクＡと、ｎ−ブチルアクリレ―トおよびエチルアクリレ―トのランダム重合体ブロツクＢとからなる分子両末端に水酸基を有するＡ−Ｂ型のジブロツク共重合体を得た。これを１５０℃に加熱した。このときの粘度は７２Ｐａ・ｓであつた。これを２０，０００ｇの遠心力で１時間遠心処理し、上澄みの重合体（緑色）を得た。この重合体１００ｇにイオン交換樹脂としてスルホン酸型カチオン交換樹脂１０ｇを加え、１５０℃で２時間撹拌したのち、上記のイオン交換樹脂をろ去して、無色透明な重合体（上記Ａ−Ｂ型のジブロツク共重合体）を得た。この重合体は、数平均分子量が５５，０００で、実施例１と同様に測定した銅の量が８．７ｐｐｍ、同ビピリジンの量が７．８ｐｐｍであつた。
【００７２】
つぎに、上記のイオン交換樹脂による処理を行つたのちの無色透明な重合体を酢酸エチルに２０重量％濃度に希釈し、この重合体溶液をＳＵＳ３４０板上に塗工し、５０℃で９０％ＲＨの雰囲気に２週間保存したのち、塗膜を剥離したところ、ＳＵＳ３４０板の表面が変色する汚染は全くみられなかつた。
【００７３】
比較例４
実施例４において、イオン交換樹脂による処理を行う前の重合体、つまり遠心処理後の上澄みの重合体（緑色）をそのまま用いた。実施例１と同様に測定した銅の量は８６ｐｐｍ、同ビピリジンの量は４，６００ｐｐｍであつた。つぎに、この重合体を、実施例４と同様にして、ＳＵＳ３４０板上に塗工し、５０℃で９０％ＲＨの雰囲気に２週間保存したのち、塗膜を剥離したところ、ＳＵＳ３４０板の表面が赤く変色する汚染が明確に認められた。
【００７４】
実施例５
メカニカルスタ―ラ、窒素導入口、冷却管、ラバ―セプタムを備えた４つ口フラスコに、ｎ−ブチルアクリレ―ト１００ｇを加え、さらに２，２′−ビピリジン１ｇを加え、系内を窒素置換した。窒素気流下、臭化銅０．３ｇを加えて、反応系を１００℃に加熱し、重合開始剤（２−ブロモ−２−メチルプロピオン酸２−ヒドロキシエチル）０．４ｇ加えて重合を開始し、溶剤を加えずに窒素気流下で、１００℃で１２時間重合した。重合率が８０重量％以上であることを確認したのち、イソボルニルアクリレ―ト１００ｇをラバ―セプタムから添加し、７０℃で８時間加熱した。重合率が再び８０重量％以上であることを確認してから、６−ヒドロキシヘキシルアクリレ―ト０．５５ｇを加え、２０時間重合した。
【００７５】
このようにしてイソボルニルアクリレ―ト重合体ブロツクＡとｎ−ブチルアクリレ―ト重合体ブロツクＢとからなる分子両末端に水酸基を有するＡ−Ｂ型のジブロツク共重合体を得た。これを酢酸エチルで２０重量％程度に希釈した。このときの粘度は０．８Ｐａ・ｓであつた。これをろ過処理して、透明で緑色の重合体溶液とした。これにイオン交換樹脂としてスルホン酸型カチオン交換樹脂２３ｇを加え、室温で２時間撹拌したのち、上記のイオン交換樹脂をろ去し、無色透明な重合体溶液とした。この溶液から酢酸エチルを留去し、減圧加熱（６０℃）して、分子両末端に水酸基を有する上記共重合体を得た。このものは数平均分子量が１０５，０００であり、実施例１と同様に測定した銅の量が７．８ｐｐｍ、同ビピリジンの量が５．５ｐｐｍであつた。
【００７６】
つぎに、上記のイオン交換樹脂による処理を行つたのちの無色透明な重合体溶液を使用し、この重合体溶液をＳＵＳ３４０板上に塗工し、５０℃で９０％ＲＨの雰囲気に２週間保存したのち、塗膜を剥離したところ、ＳＵＳ３４０板の表面が変色する汚染は全くみられなかつた。
【００７７】
比較例５
実施例５において、イオン交換樹脂による処理を行う前の重合体溶液、つまり透明で緑色の重合体溶液をそのまま使用した。実施例１と同様に測定した銅の量は３２ｐｐｍ、同ビピリジンの量は４，４００ｐｐｍであつた。つぎに、この重合体溶液を、実施例５と同様にして、ＳＵＳ３４０板上に塗工し、５０℃で９０％ＲＨの雰囲気に２週間保存したのち、塗膜を剥離したところ、ＳＵＳ３４０板の表面が赤く変色する汚染が明確に認められた。
【００７８】
実施例６
メカニカルスタ―ラ、窒素導入口、冷却管、ラバ―セプタムを備えた４つ口フラスコに、スチレン１４．２ｇを加え、さらに２，２′−ビピリジン１．３ｇを加えて、系内を窒素置換した。窒素気流下、臭化銅０．４１ｇを加え、反応系を９０℃に加熱し、重合開始剤（２−ブロモ−２−メチルプロピオン酸２−ヒドロキシエチル）０．６ｇを加えて重合を開始し、溶剤を加えずに窒素気流下、９０℃で１２時間重合した。重合率が８０重量％以上であることを確認したのち、ｎ−ブチルアクリレ―ト１８２ｇをラバ―セプタムから添加し、１１０℃で２０時間加熱した。重合率が再び８０重量％以上であることを確認してから、６−ヒドロキシヘキシルアクリレ―トを０．７４ｇ添加し、２０時間重合した。最後に、スチレン１４．２ｇをラバ―セプタムから加え、９０℃で２０時間加熱した。
【００７９】
このようにしてスチレン重合体ブロツクＡとｎ−ブチルアクリレ―ト重合体ブロツクＢとからなる分子両末端に水酸基を有するＡ−Ｂ−Ａ型のトリブロツク共重合体を得た。これを１２０℃に加熱した。このときの粘度は８４Ｐａ・ｓであツた。これを２０，０００ｇの遠心力で１時間遠心処理し、上澄みの重合体（緑色）を得た。この重合体１００ｇに、イオン交換樹脂としてスルホン酸型カチオン交換樹脂１０ｇを加え、１２０℃で２時間撹拌したのち、上記のイオン交換樹脂をろ去して、無色透明な重合体（上記Ａ−Ｂ−Ａ型のトリブロツク共重合体）を得た。この重合体は、数平均分子量が５８，０００であり、実施例１と同様に測定した銅の量が８．５ｐｐｍ、同ビピリジンの量が８．７ｐｐｍであつた。
【００８０】
つぎに、上記のイオン交換樹脂による処理を行つたのちの重合体１００部に、架橋助剤としてのエポキシ化合物（４−エポキシシクロヘキシルメチル−３′，４′−エポキシシクロヘキシルカルボキシレ―ト）３部、紫外線を照射することでカチオン反応を誘発する酸を発生するフエニル（３−ヒドロキシペンタデシルフエニル）ヨ―ドニウム・ヘキサフルオロアンチモネ―ト２部を配合して、架橋用の配合組成物を調製した。この配合組成物を、ポリエステルフイルム上に厚さが５０μｍとなるように塗布し、高圧水銀ランプにより１，５００ｍＪ／cm2 の光量の紫外線を照射し、さらに、１２０℃に５分間加熱したところ、上記の重合体を十分に硬化（架橋）させることができた。
【００８１】
比較例６
実施例６において、イオン交換樹脂による処理を行う前の重合体、つまり遠心処理後の上澄みの重合体（緑色）をそのまま使用した。実施例１と同様に測定した銅の量は６０ｐｐｍ、同ビピリジンの量は３，４５０ｐｐｍであつた。つぎに、上記の重合体に実施例６と同様の配合成分を同量配合し、この配合組成物を用いて、実施例６と同様に塗布、紫外線照射および加熱処理を順次施したところ、上記の重合体は全く硬化せず、形状を保つことができなかつた。これは、重合体中に残存するビピリジンが架橋反応を阻害したことによるものである。
【００８２】
実施例７
メカニカルスタ―ラ、窒素導入口、冷却管、ラバ―セプタムを備えた４つ口フラスコに、スチレン４２ｇを加え、さらに２，２′−ビピリジン１．６ｇを加えて、系内を窒素置換した。窒素気流下、臭化銅０．５ｇを加えて、反応系を９０℃に加熱し、重合開始剤（２−ブロモ−２−メチルプロピオン酸２−ヒドロキシエチル）０．７４ｇを加えて重合を開始し、溶剤を加えずに窒素気流下で、９０℃で１２時間重合した。重合率が８０重量％以上であることを確認したのち、２−エチルヘキシルアクリレ―ト１２６ｇをラバ―セプタムから添加して、１１０℃で２０時間加熱した。重合率が再び８０重量％以上であることを確認してから、６−ヒドロキシヘキシルアクリレ―ト０．９１ｇを添加して、２０時間重合した。最後に、スチレン４２ｇをラバ―セプタムから添加し、さらに９０℃で２０時間加熱した。
【００８３】
このようにしてスチレン重合体ブロツクＡと２−エチルヘキシルアクリレ―ト重合体ブロツクＢとからなる分子両末端に水酸基を含有するＡ−Ｂ−Ａ型のトリブロツク共重合体を得た。これを１５０℃に加熱した。このときの粘度は６５Ｐａ・ｓであつた。これを２０，０００ｇの遠心力で１時間遠心処理し、上澄みの重合体（緑色）を得た。この重合体１００ｇにイオン交換樹脂としてスルホン酸型カチオン交換樹脂５ｇを加え、１５０℃で０．５時間撹拌し、上記イオン交換樹脂をろ去した。つぎに、ゼオライト５ｇを加え、１５０℃で０．５時間撹拌し、上記ゼオライトをろ去した。最後に、再びスルホン酸型カチオン交換樹脂５ｇを加え、１５０℃で０．５時間撹拌し、上記イオン交換樹脂をろ去して、無色透明な重合体（上記Ａ−Ｂ−Ａ型のトリブロツク共重合体）を得た。この重合体は、数平均分子量が４９，０００であり、実施例１と同様に測定した銅の量が４．８ｐｐｍ、同ビピリジンの量が５．３ｐｐｍであつた。
【００８４】
つぎに、上記のイオン交換樹脂による処理を行つたのちの重合体に対して、実施例６と同様の配合成分を同量配合し、この配合組成物を用いて、実施例６と同様に塗布、紫外線照射および加熱処理を順次施したところ、上記の重合体を十分に硬化（架橋）させることができた。
【００８５】
比較例７
実施例７において、イオン交換樹脂およびゼオライトによる処理を行う前の重合体、つまり遠心処理後の上澄みの重合体（緑色）をそのまま使用した。実施例１と同様に測定した銅の量は１２０ｐｐｍ、同ビピリジンの量は４，６８０ｐｐｍであつた。つぎに、上記の重合体に対して、実施例６と同様の配合成分を同量配合し、この配合組成物を用いて、実施例６と同様に塗布、紫外線照射および加熱処理を順次施したところ、上記の重合体は全く硬化せず、形状を保つことができなかつた。これは、重合体中に残存するビピリジンが架橋反応を阻害したことによるものである。
【００８６】
実施例８
メカニカルスタ―ラ、窒素導入口、冷却管、ラバ―セプタムを備えた４つ口フラスコに、シクロヘキシルアクリレ―ト５０ｇを加え、さらに２，２′−ビピリジン４．６ｇを加え、系内を窒素置換した。窒素気流下、臭化銅２．２ｇを加えて、反応系を９０℃に加熱し、重合開始剤（２−ブロモイソ酪酸エチル）３．２４ｇ加えて重合を開始し、溶剤を加えずに窒素気流下で、９０℃で６時間重合した。重合率が８５重量％以上であることを確認したのち、ｎ−ブチルアクリレ―ト１７ｇをラバ―セプタムから添加し、１１０℃で１０時間加熱した。
【００８７】
このようにしてシクロヘキシルアクリレ―ト重合体ブロツクＡとｎ−ブチルアクリレ―ト重合体ブロツクＢとからなるＡ−Ｂ型のジブロツク共重合体を得た。これを１００℃に加熱した。このときの粘度は５Ｐａ・ｓであつた。これを８，０００ｇの遠心力で３０分間遠心処理して、上澄みの重合体を得た。この重合体５０ｇに、スルホン酸型イオン交換樹脂１０ｇを加えて、１００℃で１時間撹拌したのち、イオン交換樹脂をろ去し、無色透明な重合体を得た。この重合体は、数平均分子量が４，２００であり、実施例１と同様に測定した銅の量が３．６ｐｐｍ、同ビピリジンの量が６．９ｐｐｍであつた。
【００８８】
つぎに、この重合体を粘着付与樹脂として、実施例１のブロツク共重合体１００部あたり、上記の粘着付与樹脂２０部を加え、以下、実施例１と同様の方法により、粘着シ―トを作製した。この粘着シ―トは、十分に架橋処理されており、接着力は１３．５Ｎ／２０mm幅、保持力は１２０分以上であつた。
【００８９】
比較例８
実施例８において、重合体（ブロツク共重合体）を遠心処理せずに、イオン交換樹脂を加えて処理したところ、処理後の重合体中には固形分が存在しており、また着色もしており、きれいな重合体が得られなかつた。
【００９０】
比較例９
実施例８において、重合体（ブロツク共重合体）の遠心処理後、イオン交換樹脂による処理を施さなかつたところ、実施例１と同様に測定した銅の量が３００ｐｐｍ、同ビピリジンの量が６０，０００ｐｐｍの重合体が得られた。これを粘着付与樹脂として、実施例１のブロツク共重合体１００部あたり、上記粘着付与樹脂２０部を加え、実施例１と同様の方法にて、粘着シ―トを作製してみたが、全く架橋処理できず、満足できる接着特性が得られなかつた。
【００９１】
【発明の効果】
以上のように、本発明は、リビングラジカル重合法による重合体の生成後、重合活性化剤としての遷移金属とその配位子を、重合反応物の粘度を所定値以下に抑えた状態で除去する、とくにこの除去を、重合体に不溶な遷移金属とその配位子を除去する前段と重合体に溶解している遷移金属とその配位子を除去する後段とに分けて行うことにより、また上記前段では遠心分離機を、上記後段ではイオン交換樹脂を用いて行うことにより、従来のように多量の溶媒を用いることも、さらに重合体の収率を大きく低下させることもなく、フイルム成形物などの着色や機械的特性の低下、架橋不良やマイグレ―ト（汚染）の問題のない、不純物の少ない重合体を簡単に製造することができる。